(57)【特許請求の範囲】
【請求項１】
クロロプレンゴムと、粘着付与樹脂と、メチルシクロへキサンを含み、トルエンを含まない有機溶剤と、を必須成分として含有することを特徴とするクロロプレンゴム系接着剤組成物。
【請求項２】
有機溶剤にメチルシクロへキサンを５〜５０％使用した請求項１に記載のクロロプレンゴム系接着剤組成物。
【発明の詳細な説明】
【０００１】
【産業上の利用分野】
本発明は家具、木工、車両その他分野において使用される接着剤組成物、詳しくは室内汚染物質として指定されている溶剤のトルエンおよびキシレンを使用しないクロロプレンゴム系接着剤組成物に関する。
【０００２】
【従来の技術】
従来から、クロロプレンゴム系接着剤は各種、各様の被着剤に対する接着性能が優れるため、家具、木工、車両などの分野において広く使用されてきた。これらクロロプレンゴム系接着剤は原料ゴムのクロロプレンゴム、粘着付与剤、老化防止剤、並びに金属酸化物などをトルエン、アセトン、酢酸エチルなどの混合溶剤に溶解させたのもが採用されている。
【０００３】
しかし、近年シックハウス症候群の室内汚染物質としてもホルムアルデヒド、トルエン、キシレン等の優先取り組み物質が定められた。また、厚生労働省より、それらの指針値も公表された。また、ＰＲＴＲ法（環境への排出量の把握及び管理の改善の促進）の第一種指定化学物質にホルムアルデヒド，トルエン，キシレン，塩化メチレンなどが指定された。このような背景の中、トルエンを含有しない溶剤型クロロプレンゴム系接着剤の開発が市場より望まれるようになった。
【本発明が解決しようとする課題】
【０００４】
本発明は、従来のクロロプレンゴム系接着剤が持つ課題、即ちトルエン使用に伴う室内環境汚染をなくし、なおかつ、溶剤の乾燥が速くなり過ぎ使用途中での結露の発生によるタック低減が無く、保存性、乾燥性並びに接着性能を確保することを目的としている。
【課題を解決するための手段】
【０００５】
上記課題の解決のため鋭意検討した結果、請求項１に記載の発明は、クロロプレンゴムと、粘着付与樹脂と、メチルシクロへキサンを含み、トルエンを含まない有機溶剤と、を必須成分として含有することを特徴とするクロロプレンゴム系接着剤組成物である。請求項２に記載の発明は、有機溶剤にメチルシクロへキサンを５〜５０％使用した請求項１に記載のクロロプレンゴム系接着剤組成物である。
【０００６】
このクロロプレンゴム系接着剤組成物は、前記の室内汚染物質であるトルエンを含まず、安定性、乾燥性、タック強さ、結露防止、接着性能などを実現したものである。
【０００７】
以下に、本発明を詳細に説明する。
本発明で用いるクロロプレンゴムとは、クロロプレンモノマーを重合することにより得られたポリクロロプレンである。一般的に重合は乳化重合により行われ、得られたポリクロロプレンラテックスをさらに凝固・水洗・乾燥させチップ状にしたものを用いる。また、分子中にカルボキシル基を有したもの、好ましくは１分子中に２個以上のカルボキシル基を有するポリクロロプレンを使用しても良い。
【０００８】
本発明に用いる粘着付与樹脂とは、フェノール系樹脂、テルペン系樹脂、ロジン誘導体樹脂、石油系炭化水素樹脂、クマロン・インデン樹脂及びスチレン樹脂の少なくとも一種、もしくは複数の組合わせから選ばれたのもである。そして、その添加料は、全クロロプレンゴム１００重量部に対して、一般には１０〜１５０重量部である。粘着付与樹脂の量がこの範囲より少なくなると十分な接着強度が発揮できず、多くなると接着強度は向上するが脆くなる可能性があるからである。
【０００９】
本発明で用いるメチルシクロへキサンを含み、トルエンを含まない有機溶剤とは、メチルシクロヘキサンに、アセトンやＭＥＫ（メチルエチルケトン）などのケトン系、酢酸エチルや酢酸ブチルなどエステル系、ｎ−ヘキサンやシクロヘキサンなどの炭化水素系、メタノールやエタノールなどのアルコール系などのトルエンを含まない溶剤を混合したものである。これらの組み合わせ並びに配合割合は適宜目的に応じて調整し、クロロプレンゴムや粘着付与剤の溶解性、乾燥性、タックの発現等を調整する。そして、この有機溶剤はメチルシクロへキサンを５〜５０％使用したものである。メチルシクロヘキサンの量がこの範囲より少なくなると十分な接着強度、安定性が得られにくく、多くなると接着剤の乾燥時間が長くなる傾向があるからである。
【００１０】
本発明のクロロプレンゴム系接着剤組成物には前記成分の他に、一般に用いられる金属酸化物、加硫剤、加硫促進剤、充填剤、軟化剤、可塑剤、加工助剤、老化防止剤、安定剤、補強剤、架橋剤などを適量含ませることができる。
【００１１】
【実施例】
以下、実施例によって具体的に説明するが、本発明はこれらの実施例に限定されるものではない。
【００１２】
実施例及び比較例
表１の配合により、実施例、比較例の接着剤を調製し、試験に供した。
クロロプレンゴム（電気化学（株）製、Ａ９０）、酸化マグネシウム（マグネシア）及び酸化亜鉛（亜鉛華）を９インチロールにて２０分間混練りする。その練りゴム、フェノール樹脂（昭和高分子（株）製、ＣＫＭ−１６３４）及び老化防止剤（ジフェニルアミン系）を各種混合溶剤で溶解する。溶解はディスパーを使用し１０００ｒｐｍで１０時間行った。
【表１】
0003773861.tif 000002
【００１３】
以下の実施例、比較例において得られたクロロプレンゴム系接着剤組成物の初期粘度、相分離安定性、低温安定性、乾燥時間、結露性、タックタイム、接着性能の測定は以下の方法で測定、評価した。
【００１４】
調製した各接着剤組成物の初期粘度、相分離安定性、低温安定性、乾燥時間、結露性、タックタイム、接着性能を表２に示した。表２の結果より、メチルシクロヘキサンを使用したノントルエンタイプ実施例１、２は、安定性、乾燥時間、結露性、タックタイム、接着性能についてトルエン含有タイプとほぼ同等であるのに対し、メチルシクロヘキサンを使用しないノントルエンタイプは安定性やタックタイム、結露性、接着性能について劣る結果となり、本発明のクロロプレンゴム系接着剤が有用であることがわかる。
【表２】
0003773861.tif 000003
【００１５】
＜初期粘度＞
初期粘度はブルックフィールド回転型粘度計によりBM型、No.3、１２rpmの条件で測定した。
【００１６】
＜相分離安定性＞
接着剤を４０℃中で２ヶ月間保存し、粘度変化及び外観上の変化をチェックする。粘度はブルックフィールド回転型粘度計により測定する。
【００１７】
＜低温安定性＞
接着剤を−５℃中で１０日間保存後、−５℃での粘度及び外観上の変化をチェックする。
【００１８】
＜乾燥時間＞
接着剤をバーコーターにてクラフト紙上に１２０ｇ／ｍ2塗布する。２０℃中で保存し、手に接着剤が転写しなくなった時点を乾燥時間とする。
【００１９】
＜結露性＞
接着剤をバーコーターにてクラフト紙上に１２０ｇ／ｍ2塗布する。その後、クラフト紙を５０ｍｍ幅に切り出し、２０℃中、９０％ＲＨで養生、接着剤が乾燥する間の結露を目視にて評価する。
＜評価基準＞○：従来品と比較して結露無し、又は同等。
×：従来品と比較して結露多い。
【００２０】
＜タックタイム（接着可能時間）＞
接着剤をバーコーターにてクラフト紙上に１２０ｇ／ｍ2塗布する。その後、クラフト紙を５０ｍｍ幅に切り出し、２０℃中で５分ごとに貼り合わせていく。その時の圧締は５kgのローラーを転がすことにより行う。クラフト紙が材破している間をタックタイムとする。
【００２１】
＜接着性能＞
接着条件・試験項目は下記の通り。
0003773861.tif 000004
・耐  熱：養生３日後、６０℃中で３０分間放置後そのままの温度で測定
【００２２】
【発明の効果】
以上に示したように、本発明により得られたクロロプレンゴム系接着剤組成物は、PRTR法の第一種指定化学物質に指定されるトルエンを含まず、低温時の安定性が良好であり、引張り剪断強度では初期剪断、常態剪断、耐熱剪断ともに優れており、家具、木工、建材用としてなど広範囲の材料の接着剤として好適である。
しかも、n-ヘキサン、アセトン、酢酸エチルのみで構成される一般的溶剤では乾燥が速くなり過ぎ使用途中で結露しやすくなるなどの問題がなく安心して使用できる。